"Aエポキシ樹脂、Bシアネート樹脂、Cカルボン酸変性アクリロニトリルブタジエンゴムを必須成分とすることを特徴とするプリント配線板用樹脂組成物。前記Cカルボン酸変性アクリロニトリルブタジエンゴムの数平均分子量が、1.0×103~1.0×105である請求項1に記載のプリント配線板用樹脂組成物。前記Cカルボン酸変性アクリロニトリルブタジエンゴムのカルボン酸変性率が5~40であること請求項1または2に記載のプリント配線板用樹脂組成物。請求項1項のいずれか一に記載の樹脂組成物を基材に含浸してなることを特徴とするプリプレグ。請求項4に記載のプリプレグ、又は当該プリプレグを2枚以上重ね合わせた積層体の少なくとも片面に金属箔を有することを特徴とする積層板。請求項1乃至3のいずれか一に記載のプリント配線板用樹脂組成物よりなる樹脂層をフィルム上、又は金属箔上に形成してなる樹脂シート。請求項4項に記載のプリプレグ、又は請求項6項に記載の樹脂シートを内層回路基板に用いてなることを特徴とするプリント配線板。内層回路基板は、請求項4に記載のプリプレグ、または請求項5に記載の積層板を用い製造されることを特徴とするプリント配線板。内層回路基板に、請求項1乃至3のいずれか一に記載のプリント配線板用樹脂組成物を樹脂層に用いてなるプリント配線板。請求項7乃至9のいずれか一に記載のプリント配線板に半導体素子を搭載してなることを特徴とする半導体装置。本願発明は、上記課題に鑑み、導体回路との密着性が高く、樹脂層を形成した際の樹脂表面の表面粗さが小さく、耐熱性に優れるプリント配線板用樹脂組成物を提供する。上記の目的は、下記[1]~[10]項に記載の本発明により達成される。[1]Aエポキシ樹脂、Bシアネート樹脂、Cカルボン酸変性アクリロニトリルブタジエンゴムを必須成分とすることを特徴とするプリント配線板用樹脂組成物。[2]前記Cカルボン酸変性アクリロニトリルブタジエンゴムの数平均分子量が、1.0×103~1.0×105である[1]項に記載のプリント配線板用樹脂組成物。[3]前記Cカルボン酸変性アクリロニトリルブタジエンゴムのカルボン酸変性率が5~40であること[1]または[2]項に記載のプリント配線板用樹脂組成物。[4][1]乃至[3]項のいずれか一に記載の樹脂組成物を基材に含浸してなることを特徴とするプリプレグ。[5][4]項に記載のプリプレグ、又は当該プリプレグを2枚以上重ね合わせた積層体の少なくとも片面に金属箔を有することを特徴とする積層板。[6][1]乃至[3]項のいずれか一に記載のプリント配線板用樹脂組成物よりなる樹脂層をフィルム上、又は金属箔上に形成してなる樹脂シート。[7][4]項に記載のプリプレグ、又は[6]項に記載の樹脂シートを内層回路基板に用いてなることを特徴とするプリント配線板。[8]内層回路基板は、[4]項に記載のプリプレグ、または[5]項に記載の積層板を用い製造されることを特徴とするプリント配線板。[9]内層回路基板に、[1]乃至[3]項のいずれか一項に記載のプリント配線板用樹脂組成物を樹脂層に用いてなるプリント配線板。[10][7]乃至[9]項のいずれか一項に記載のプリント配線板に半導体素子を搭載してなることを特徴とする半導体装置。本発明のプリント配線板用樹脂組成物は、セミアディティブ工法に用いることができ、導体回路と樹脂層との密着性に優れ、樹脂層を形成した際の表面粗さが小さく、耐熱性に優れる。プリント配線板用樹脂組成物まず、プリント配線板用樹脂組成物以下、単に樹脂組成物ということがある。について説明する。本発明の樹脂組成物は、Aエポキシ樹脂、Bシアネート樹脂、Cカルボン酸変性アクリロニトリルブタジエンゴム、を必須成分として含有することを特徴とする。前記Aエポキシ樹脂としては、特に限定されないが、例えば、ビスフェノールA型エポキシ樹脂、ビスフェノールF型エポキシ樹脂、ビスフェノールE型エポキシ樹脂、ビスフェノールS型エポキシ樹脂、ビスフェノールZ型エポキシ樹脂4,4’-シクロヘキシジエンビスフェノール型エポキシ樹脂、ビスフェノールP型エポキシ樹脂4,4’-1,4-フェニレンジイソプリジエンビスフェノール型エポキシ樹脂、ビスフェノールM型エポキシ樹脂4,4’-1,3-フェニレンジイソプリジエンビスフェノール型エポキシ樹脂等のビスフェノール型エポキシ樹脂、フェノールノボラック型エポキシ樹脂、クレゾールノボラック型エポキシ樹脂等のノボラック型エポキシ樹脂、ビフェニル型エポキシ樹脂、キシリレン型エポキシ樹脂、フェノールアラルキル型エポキシ樹脂、ビフェニルアラルキル型エポキシ樹脂、ナフトールアラルキル型エポキシ樹脂、トリスフェノールメタンノボラック型エポキシ樹脂、1,1,2,2-テトラフェノールエタンのグリシジルエーテル類、3官能、又は4官能のグリシジルアミン類、テトラメチルビフェニル型エポキシ樹脂等のアリールアルキレン型エポキシ樹脂、ナフトール型の2官能、3官能、4官能のナフタレン型エポキシ樹脂、メトキシナフタレン変性クレゾールノボラック型エポキシ樹脂、メトキシナフタレンジメチレン型エポキシ樹脂等のナフタレン骨格変性エポキシ樹脂、アントラセン型エポキシ樹脂、フェノキシ型エポキシ樹脂、ジシクロペンタジエン型エポキシ樹脂、ノルボルネン型エポキシ樹脂、アダマンタン型エポキシ樹脂、フルオレン型エポキシ樹脂、上記エポキシ樹脂をハロゲン化した難燃化エポキシ樹脂等が挙げられる。これらの中の1種類を単独で用いることもできるし、異なる重量平均分子量を有する2種類以上を併用することもでき、1種類又は2種類以上と、それらのプレポリマーを併用することもできる。これらのエポキシ樹脂の中でも特に、ビフェニルアラルキル型エポキシ樹脂、ナフトールアラルキル型エポキシ樹脂、ナフタレン骨格変性エポキシ樹脂、ナフタレン型エポキシ樹脂、及びノボラック型エポキシ樹脂よりなる群から選ばれる少なくとも1種が好ましい。これにより、耐熱性及び難燃性を向上させる。前記Aエポキシ樹脂の含有量は、特に限定されないが、樹脂組成物全体の固形分基準で2~30重量とすることが好ましい。含有量が前記下限値未満であると、エポキシ樹脂の硬化性が低下したり、当該樹脂組成物より得られるプリプレグ、又はプリント配線板の耐湿性が低下したりする場合がある。また、前記上限値を超えると、プリプレグ又はプリント配線板の線熱膨張率が大きくなったり、耐熱性が低下したりする場合がある。前記Aエポキシ樹脂の含有量は、特に限定されないが、樹脂組成物全体の固形分基準で2~30重量とすることが好ましい。含有量が前記下限値未満であると、エポキシ樹脂の硬化性が低下したり、当該樹脂組成物より得られるプリプレグ、又はプリント配線板の耐湿性が低下したりする場合がある。また、前記上限値を超えると、プリプレグ又はプリント配線板の線熱膨張率が大きくなったり、耐熱性が低下したりする場合がある。前記Aエポキシ樹脂の重量平均分子量は、特に限定されないが、重量平均分子量4.0×102~1.8×104が好ましい。重量平均分子量が前記下限未満であると、ガラス転移点が低下し、前記上限値を超えると流動性が低下し、基材に含浸できない場合がある。重量平均分子量を前記範囲内とすることにより、含浸性に優れたものとすることができる。前記エポキシ樹脂の重量平均分子量は、例えば、ゲル浸透クロマトグラフィーGPCで測定し、ポリスチレン換算の重量平均分子量として特定することができる。前記Bシアネート樹脂は、特に限定されないが、例えば、ハロゲン化シアン化合物とフェノール類やナフトール類とを反応させ、必要に応じて加熱等の方法でプレポリマー化することにより得ることができる。また、このようにして調製された市販品を用いることもできる。前記Dシアネート樹脂は、特に限定されないが、例えば、ノボラック型シアネート樹脂、ビスフェノールA型シアネート樹脂、ビスフェノールE型シアネート樹脂、テトラメチルビスフェノールF型シアネート樹脂等のビスフェノール型シアネート樹脂、ナフトールアラルキル型シアネート樹脂、及びジシクロペンタジエン型シアネート樹脂等を挙げることができる。前記Dシアネート樹脂は、分子内に2個以上のシアネート基-O-CNを有することが好ましい。例えば、2,2’-ビス4-シアナトフェニルイソプロピリデン、1,1’-ビス4-シアナトフェニルエタン、ビス4-シアナト-3,5-ジメチルフェニルメタン、1,3-ビス4-シアナトフェニル-1-1-メチルエチリデンベンゼン、ビス4-シアナトフェニルチオエーテル、ビス4-シアナトフェニルエーテル、1,1,1-トリス4-シアナトフェニルエタン、トリス4-シアナトフェニルホスファイト、ビス4-シアナトフェニルスルホン、2,2-ビス4-シアナトフェニルプロパン、1,3-、1,4-、1,6-、1,8-、2,6-又は2,7-ジシアナトナフタレン、1,3,6-トリシアナトナフタレン、4,4-ジシアナトビフェニル、及びフェノールノボラック型、クレゾールノボラック型、ジシクロペンタジエン型の多価フェノール類と、ハロゲン化シアンとの反応で得られるシアネート樹脂、ナフトールアラルキル型の多価ナフトール類と、ハロゲン化シアンとの反応で得られるシアネート樹脂等が挙げられる。これらの中で、フェノールノボラック型シアネート樹脂が難燃性、及び低熱膨張性に優れ、2,2-ビス4-シアナトフェニルイソプロピリデン、及びジシクロペンタジエン型シアネート樹脂が架橋密度の制御、及び耐湿信頼性に優れている。特に、フェノールノボラック型シアネート樹脂が低熱膨張性の点から好ましい。また、ナフトールアラルキル型シアネート樹脂が機械強度と低吸水性の点から好ましい。尚、上記シアネート樹脂を1種類あるいは2種類以上併用したりすることもでき、特に限定されない。前記Dシアネート樹脂は、単独で用いてもよいし、重量平均分子量の異なるシアネート樹脂を併用したり、前記シアネート樹脂とそのプレポリマーとを併用したりすることもできる。前記プレポリマーは、通常、前記シアネート樹脂を加熱反応等により、例えば3量化することで得られるものであり、樹脂組成物の成形性、流動性を調整するために好ましく使用されるものである。前記プレポリマーは、特に限定されないが、例えば、3量化率が20~50重量のプレポリマーを用いた場合、良好な成形性、流動性を発現できる。前記Dシアネート樹脂の含有量は、特に限定されないが、樹脂組成物全体の固形分基準で1~40重量であることが好ましく、より好ましくは2~30重量であり、特に好ましくは5~20重量である。含有量が前記範囲内であると、シアネート樹脂は、効果的に耐熱性、及び難燃性を発現させることができる。シアネート樹脂の含有量が前記下限未満であると線熱膨張率が大きくなり、耐熱性が低下する場合があり、前記上限値を超えると樹脂組成物を用いて作製したプリプレグの強度が低下する場合がある。前記Cカルボン酸変性アクリロニトリルブタジエンゴム、以下、CCTBNゴムということがある。は、特に限定されないが、例えば、アクリロニトリル、ブタジエンゴムを共重合させる途中で、アクリル酸、メタクリル酸等のカルボン酸を有する化合物を混合することにより得ることができる。カルボン酸の変性率は、重合温度、カルボン酸を有する化合物の添加量を変える等、周知の技術により任意に変えることができる。樹脂骨格中でアクリロニトリル基を含むブタジエン構造を持つことで導体回路との高い密着性を得ることができる。前記CCTBNゴムの数平均分子量は、1.0×103~1.0×105の範囲にあることが好ましい。数量平均分子量が、1.0×103未満の場合は、Bシアネート樹脂に吸着したポリエステル樹脂が立体反発層としての機能を果たすのに充分でなく充填材の分散性が低下する恐れがある。また、充填材の再凝集が起こる恐れがあるため好ましくない。数量平均分子量が1.0×105を越えるとワニス粘度が高くなり逆に含浸性に劣る恐れがあり、また凝集剤として作用する恐れがあるため好ましくない。好ましくは、CCTBNゴムの数量平均分子量が、5.0×103~2.0×104である。この範囲であれば、さらに高いレベルで充填材の再凝集を防止でき、含侵性が特に優れる。前記CCTBNゴムのアミン価は、特に限定されないが、5~200mgKOH/gにあることが望ましい。アミン価が5mgKOH/g未満の場合は、充填材表面への吸着力が不足するためポリエステル樹脂が充填材表面から脱着しやすくなり、分散安定性、および含浸性の低下を生ずるため好ましくない。また、アミン価が200mgKOH/gを越える場合、充填材表面へ吸着したポリエステル樹脂における、吸着成分に対する立体的反発成分の比率が過小となり、充分な分散安定性が得られないので好ましくない。前記CCTBNゴムは、CCTBNゴム中に、アクリロニトリル構造を10から30有することが好ましい。前記範囲であれば、樹脂組成物の硬化物の靭性が向上する。さらに好ましくは、エメラルドパフォーマンスマテリアルズ社のHypro1300x8、Hypro1300x13である。前記化合物を用いると、多層プリント配線板の製造に用いた際のデスミア処理工程でCCTBNゴムが選択的に粗化されることで微細な粗化形状を形成することができる。また絶縁層に適度な靭性を持たせることにより導体回路との密着性を高めることができる。前記CCTBNゴム樹脂の含有量は、特に限定されないが、樹脂組成物の全固形分中の0.1~10重量が好ましい。更に、0.5~5重量が特に好ましい。この範囲未満では、ワニスの低粘度化の効果が発現しない恐れがあり、含浸性も十分でない。また、この範囲より多いと、ガラス転移温度または耐熱性の低下の恐れがあり好ましくない。本発明の樹脂組成物は、さらに、充填材を含むことが好ましい。充填材は、特に限定されないが、例えばタルク、焼成タルク、焼成クレー、未焼成クレー、マイカ、ガラス等のケイ酸塩、酸化チタン、アルミナ、シリカ、溶融シリカ等の酸化物、炭酸カルシウム、炭酸マグネシウム、ハイドロタルサイト等の炭酸塩、水酸化アルミニウム、水酸化マグネシウム、水酸化カルシウム等の水酸化物、硫酸バリウム、硫酸カルシウム、亜硫酸カルシウム等の硫酸塩または亜硫酸塩、ホウ酸亜鉛、メタホウ酸バリウム、ホウ酸アルミニウム、ホウ酸カルシウム、ホウ酸ナトリウム等のホウ酸塩、窒化アルミニウム、窒化ホウ素、窒化ケイ素、窒化炭素等の窒化物、チタン酸ストロンチウム、チタン酸バリウム等のチタン酸塩、シリコーンゴム等のシリコーン、およびスチレンブタジエンゴム粒子、アクリルゴム粒子等のゴム粒子等を挙げることができる。無機充填材として、これらの中の1種類を単独で用いることもできるし、2種類以上を併用したりすることもできる。前記シリコーンは、オルガノポリシロキサンで形成されたゴム弾性微粒子であれば特に限定されず、例えば、シリコーンゴムオルガノポリシロキサン架橋エラストマーそのものからなる微粒子、及び二次元架橋主体のシリコーンからなるコア部を三次元架橋型主体のシリコーンで被覆したコアシェル構造粒子等が挙げられる。前記シリコーンゴム微粒子としては、KMP-605、KMP-600、KMP-597、KMP-594信越化学株製、トレフィルE-500、トレフィルE-600東レダウコーニング株製等の市販品を用いることができる。前記ゴム粒子は、特に限定されないが、コアシェル型ゴム粒子、架橋型ゴム粒子であることが好ましい。コアシェル型ゴム粒子とは、粒子がコア層とシェル層を有するゴム粒子をいい、例えば、外層のシェル層がガラス状ポリマー、内層のコア層がゴム状ポリマーで構成される2層構造、または外層のシェル層がガラス状ポリマー、中間層がゴム状ポリマー、コア層がガラス状ポリマーで構成される3層構造のものなどが挙げられる。コア層のゴム状ポリマーとして、エチレン、プロピレン、スチレン、ブタジエン、イソプロピレン、アクリル酸メチル、メタクリル酸メチル、アクリルニトリル等の架橋ゴムを選択することができる。また、コア層を被覆するシェル層としては、メチルメタアクリレート、スチレン、アクリロニトリルあるいはその共重合体等を選択することができる。シェル層を構成する樹脂には、官能基としてエポキシ基、カルボキシル基等の導入も可能であり、用途により選択することができる。架橋型ゴム粒子は、例えば、アクリロニトリルブタジエンゴムNBR粒子、スチレンブタジエンゴムSBR粒子、アクリルゴム粒子などが挙げられる。なお、このようなゴム粒子は、硬化物の機械強度を高める、硬化物の応力緩和、低熱膨張化などの効果を付与することもできる。前記充填材中でも、特に、耐熱性の高いものが更に好ましい。耐熱性が高いとは、無機充填材の1熱分解温度が、260°C以上の場合をいう。特に、300°C以上が好ましい。前記1熱分解温度は、示差熱天秤TG/DTAで、10°C/minの昇温速度で、初期重量から1重量減少点の温度で規定される。300°C以上の1熱分解温度を有する充填材として、例えば、ベーマイト、アルミナ、タルク、焼成タルク、シリカ、高耐熱ゴム粒子が挙げられる。この中でも特にベーマイト、タルク、焼成タルク、高耐熱ゴム粒子等のモース硬度の低い充填材を含むものが好ましい。これにより、耐熱性およびドリル加工性をより向上させることができる。前記ゴム粒子は、樹脂組成物を調製する際の有機溶媒にも溶解せず、樹脂等の樹脂組成物中の成分とも相溶しないものである。従って、有機微粒子は樹脂組成物のワニス中では分散して存在する。前記充填材の平均粒子径は、特に限定されないが、0.2μm~10μmであることが好ましい。さらに、好ましくは、平均粒径が0.5~5μmである。上記の平均粒径の充填材を用いることにより、さらに含浸性が向上する。前記充填材の含有量は、特に限定されないが、前記樹脂組成全体の50~90重量であることが好ましく、特に60~85重量であることが好ましい。含有量が前記範囲内であると、特に低熱膨張、耐熱性、および流動性に優れるものとなる。尚、特にベーマイト、タルク、焼成タルク、高耐熱ゴム粒子等のモース硬度の低い充填材を用いた場合は、ドリル加工性、およびめっき染込み性の観点から、15~45重量の範囲が特に好ましい。前記充填材が、ゴム粒子の場合、ゴム粒子の含有量は、特に限定されないが、樹脂組成物全体の2~30重量であることが好ましく、含浸性、および機械強度に優れる点から、特に5~20重量であることが好ましい。また、本発明の樹脂組成物は、平均粒径5~100nmの微粒子を含有することが好ましい。これにより、プリプレグを薄く厚さ120μm以下しても強度に優れ、プリプレグの線熱膨張率を小さくすることができる。また、アディティブ法によるめっき銅の密着性に優れ、微細回路形成が可能となる。更に、樹脂表面に過マンガン酸等の処理を施した場合、耐薬品性に優れ、樹脂表面粗さRaを小さくすることが可能になる。なお、樹脂表面粗さRaは、樹脂表面の算術平均粗さであり、JISB0601に準拠して測定することができる。前記平均粒径5~100nmの微粒子は、特に25~75nmであることが好ましい。平均粒子径が前記範囲内であると、充填材の分散性に優れ、基材への含浸性に優れる。また、プリント配線板に用いた場合、プリント配線板に形成されるスルーホール間、導体回路間等の絶縁信頼性に優れる。尚、平均粒径5~100nmの微粒子の平均粒子径は、例えば、レーザー回折散乱法により測定することができる。粒子を水中で超音波により分散させ、動的光散散乱式粒度分布測定装置HORIBA製、LB-550により、粒子の粒度分布を体積基準で測定し、そのメディアン径D50を平均粒子径とする。前記平均粒径5~100nmの微粒子としては、特に限定されないが、例えば、VMCVaporizedMetalCombustion法、PVSPhysicalVaporSynthesis法等の燃焼法、破砕シリカを火炎溶融する溶融法、沈降法、ゲル法等の方法によって製造したシリカ微粒子を用いることができる。また、硫酸バリウム、酸化チタン、酸化亜鉛等の微粒子も用いることができる。また、前記シリカ粒子としては、NSS-5Nトクヤマ株製、Sicastar43-00-501Micromod社製等の市販品を用いることもできる。前記平均粒径5~100nmの微粒子の含有量は、特に限定されないが、樹脂組成物全体の固形分基準で1~25重量であることが好ましく、より好ましくは1~15重量であり、さらに好ましくは2~10重量である。含有量が前記範囲内であると、特に充填材の分散性、導体層との密着性、および絶縁信頼性に優れる。本発明の樹脂組成物は、必要に応じて硬化剤、および/または硬化触媒を使用することができる。硬化剤としては、特に限定されないが、例えば、フェノールノボラック樹脂、ビフェニルアラルキル型フェノール樹脂、アルキルフェノールノボラック樹脂、ナフタレン骨格を有するナフトール型フェノール樹脂、ビスフェノールA型ノボラック樹脂、ジシクロペンタジエン型フェノール樹脂、ザイロック型フェノール樹脂、テルペン変性フェノール樹脂、ポリビニルフェノール類等の公知慣用の硬化剤を単独あるいは2種類以上組み合わせて使用することができる。前記硬化剤の含有量は、特に限定されないが、Aエポキシ樹脂との当量比フェノール性水酸基当量/エポキシ基当量が1.0未満、0.1以上が好ましい。これにより、未反応のフェノール系硬化剤の残留がなくなり、吸湿耐熱性が向上する。更に、厳しい吸湿耐熱性を必要とする場合は、0.2~0.5の範囲が特に好ましい。また、フェノール系硬化剤は、硬化剤として作用するだけでなく、シアネート基とエポキシ基との硬化を促進することができる。前記硬化触媒は、特に限定されないが、例えば、フェノール化合物、一級、二級、又は三級アミンなどのアミン化合物、ジシアンジアミド化合物、イミダゾール化合物などを用いることができる。これらの中でも特に、イミダゾール化合物は、配合量が少なくとも優れた硬化性、及び絶縁信頼性を有する点で好ましい。また、イミダゾール化合物を用いた場合、特に、高いガラス転移温度を有し、吸湿耐熱性に優れた積層板を得ることができる。前記イミダゾール化合物は、特に限定されないが、例えば、2-メチルイミダゾール、2-フェニルイミダゾール、2-フェニル-4-メチルイミダゾール、2-エチル-4-エチルイミダゾール、1-ベンジル-2-メチルイミダゾール、1-ベンジル-2-フェニルイミダゾール、2-ウンデシルイミダゾール、1-シアノエチル-2-エチル-4-メチルイミダゾール、1-シアノエチル-2-ウンデシルイミダゾール、2-フェニル-4-メチル-5-ヒドロキシイミダゾール、2-フェニル-4,5-ジヒドロキシイミダゾール、2,3-ジヒドロ-1H-ピロロ1,2-aベンズイミダゾールが挙げられる。また、硬化剤は1種類でも、複数の2種類以上の硬化剤を用いてもよい。本発明の樹脂組成物は、必要に応じて、上記成分以外の添加物を、特性を損なわない範囲で添加することができる。上記成分以外の成分としては、例えば、エポキシシランカップリング剤、カチオニックシランカップリング剤、アミノシランカップリング剤、チタネート系カップリング剤、シリコーンオイル型カップリング剤等のカップリング剤、イミダゾール類、トリフェニルホスフィン、及び4級ホスホニウム塩等の硬化促進剤、アクリル系重合物等の表面調整剤、染料及び顔料等の着色剤等を挙げることができる。本発明の樹脂組成物は、プリプレグの調製の際に、溶媒に溶解させてワニスとして用いられる。前記ワニスの調製方法は、特に限定されないが、例えば、前記Bシアネート樹脂を溶媒に分散したスラリーを調製し、当該スラリーにその他の樹脂組成物の成分を添加し、さらに前記溶媒を加えて溶解混合させる方法等が挙げられる。前記溶媒としては、特に限定されないが、前記樹脂組成物に対して良好な溶解性を示す溶媒が好ましく例えば、シクロヘキサノン、アセトン、メチルエチルケトン、メチルイソブチルケトン、シクロペンタノン、ジメチルホルムアミド、ジメチルアセトアミド、N-メチルピロリドン等が挙げられる。尚、悪影響を及ぼさない範囲で貧溶媒を使用しても構わない。前記ワニスが含む樹脂組成物の固形分の重量は、特に限定されないが、30~80重量が好ましく、特に40~70重量が好ましい。これにより、樹脂組成物の基材への含浸性を向上できる。樹脂シート次に樹脂シートの説明をする。本発明の樹脂シートは、前記プリント配線板用樹脂組成物からなる樹脂層を金属箔上、またはフィルム上に形成してなるものである。本発明の樹脂シートは、2層以上の樹脂層を有する場合、そのうちの少なくとも1層が本発明の樹脂組成物であることが好ましい。ここで、樹脂組成物からなる絶縁層を金属箔、またはフィルム上に形成する方法としては特に限定されないが、例えば、エポキシ樹脂組成物を溶剤などに溶解分散させて樹脂ワニスを調製して、各種塗工装置を用いて樹脂ワニスを基材に塗工した後、これを乾燥する方法、樹脂ワニスをスプレー装置にて基材に噴霧塗工した後、これを乾燥する方法などが挙げられる。前記本発明のプリント配線板用樹脂組成物からなる樹脂層の厚さは、0.5μm~10μmの厚みであることが好ましい。前記範囲の樹脂層の厚さにすることにより、導体回路との間で高い密着性を得ることができる。本発明の樹脂シートに用いるフィルムは、特に限定されないが、例えば、ポリエチレンテレフタレート、ポリブチレンテレフタレートなどのポリエステル樹脂、フッ素系樹脂、ポリイミド樹脂などの耐熱性を有した熱可塑性樹脂よりなるフィルムなどを用いることができる。本発明の樹脂シートに用いる金属箔は、特に限定されないが、例えば、銅及び/又は銅系合金、アルミ及び/又はアルミ系合金、鉄及び/又は鉄系合金、銀及び/又は銀系合金、金及び金系合金、亜鉛及び亜鉛系合金、ニッケル及びニッケル系合金、錫及び錫系合金等の金属箔などを用いることができる。なお、本発明の樹脂シートを製造するにあたっては、絶縁層を積層する金属箔表面の凹凸は、表面粗さRzが2μm以下であることが好ましい。表面粗さRzが、2μm以下の金属箔表面上に、本発明の樹脂組成物からなる絶縁層を形成することにより、表面粗さが小さく、かつ、密着性めっきピール強度に優れるものとすることができる。尚、金属の表面粗さRzは、10点測定を行い、その平均値とした。表面粗さは、JISB0601に基づいて測定した。プリプレグ次に、プリプレグについて説明する。本発明のプリプレグは、前記樹脂組成物を基材に含浸してなるものである。本発明では、Aエポキシ樹脂、Bシアネート樹脂、Cカルボン酸変性アクリロニトリルブタジエンゴムを必須成分とする樹脂組成物は、ワニス化の際に低粘度の状態で前記の充填材および微粒子を多量に含むことができると共に、基材へ十分含浸したプリプレグを得ることできる。また、平均粒径5~100nmの微粒子を含む樹脂組成物は、流動性に優れるため、プリプレグを成形する際、充填材を基材に高充填することができる。さらに従来、流動性が悪く、プリプレグに用いることが難しかった充填材例えば、タルク、水酸化アルミニウム、ベーマイトなどについてもプリプレグに高充填することができる。なお、平均粒径5~100nmの微粒子を含む樹脂組成物は、従来の樹脂組成物に比べ、低熱膨張性、ドリル加工性、信頼性、難燃性、デスミア耐性を高いレベルで満足することができる。前記基材としては、例えばガラス織布、ガラス不織布、ガラスペーパー等のガラス繊維基材、紙、アラミド、ポリエステル、芳香族ポリエステル、フッ素樹脂等の合成繊維等からなる織布や不織布、金属繊維、カーボン繊維、鉱物繊維等からなる織布、不織布、マット類等が挙げられる。これらの基材は単独又は併用して使用してもよい。これらの中でもガラス繊維基材が好ましい。これにより、プリプレグの剛性、寸法安定性が向上する。前記樹脂組成物を前記基材に含浸させる方法は、例えば基材を樹脂組成物のワニスに浸漬する方法、各種コーターにより塗布する方法、スプレーにより吹き付ける方法等が挙げられる。これらの中でも、基材を樹脂組成物のワニスに浸漬する方法が好ましい。これにより、基材に対する樹脂組成物の含浸性が向上する。尚、基材を樹脂組成物のワニスに浸漬する場合、通常の含浸塗布設備を使用することができる。前記基材に前記樹脂組成物を含浸させ、所定温度、例えば90~180°Cで乾燥させることによりプリプレグを得ることができる。積層板次に、積層板について説明する。本発明の積層板は、基材に上記の樹脂組成物を含浸してなる樹脂含浸基材層の少なくとも片面に金属箔を有するものである。本発明の積層板は、例えば、上記のプリプレグ又は当該プリプレグを2枚以上重ね合わせた積層体の少なくとも片面に金属箔を張り付けることで製造できる。プリプレグ1枚のときは、その上下両面もしくは片面に金属箔を重ねる。また、プリプレグを2枚以上積層することもできる。プリプレグ2枚以上積層するときは、積層したプリプレグの最も外側の上下両面もしくは片面に金属箔あるいはフィルムを重ねる。次に、プリプレグと金属箔とを重ねたものを加熱加圧成形することで金属箔を有する積層板を得ることができる。前記加熱する温度は、特に限定されないが、120~250°Cが好ましく、特に150~220°Cが好ましい。前記加圧する圧力は、特に限定されないが、0.1~5MPaが好ましく、特に0.5~3MPaが好ましい。また、必要に応じて高温槽等で150~300°Cの温度で後硬化を行っても構わないまた、本発明の積層板を製造する別の方法として、図1に示す樹脂付き金属箔を用いた積層板の製造方法が挙げられる。まず、金属箔11に均一な絶縁樹脂層12をコーターで塗工した樹脂付き金属箔10を準備し、ガラス繊維等の基材20の両側に、樹脂付き金属箔10を絶縁樹脂層を内側にして配し図1a、真空中で加熱60~130°C、加圧0.1~5MPaでラミネート含浸させる方法により、金属箔付きプリプレグ41を得る図1b。次いで、金属箔付きプリプレグ41を直接加熱加圧成形することで、金属箔を有する積層板51を得ることができる図1c。さらに、本発明の積層板を製造する別の方法として、図2に示す樹脂付き高分子フィルムシートを用いた積層板の製造方法も挙げられる。まず、高分子フィルムシート31に、均一な絶縁樹脂層32をコーターで塗工した樹脂付き高分子フィルムシート30を準備し、基材2の両側に樹脂付き高分子フィルムシート30を絶縁樹脂層を内側にして配し図2a、真空中で加熱60~130°C、加圧0.1~5MPaでラミネート含浸させる方法により、高分子フィルムシート付きプリプレグ42を得ることができる図2b。次いで、高分子フィルムシート付きプリプレグ42の少なくとも片面の高分子フィルムシート31を剥離後図2c、高分子フィルムシート31を剥離した面に金属箔11を配し図2d、加熱加圧成形することで金属を有する積層板52を得ることができる図2e。さらに、両面の高分子フィルムシートを剥離する場合は、前述のプリプレグ同様に、2枚以上積層することもできる。プリプレグを2枚以上積層するときは、積層したプリプレグの最も外側の上下両面もしくは片面に金属箔または高分子フィルムシートを配し、加熱加圧成形することで積層板を得ることができる。前記加熱加圧成形する条件としては、温度は、特に限定されないが、120~250°Cが好ましく、特に150~220°Cが好ましい。前記加圧する圧力は、特に限定されないが、0.1~5MPaが好ましく、特に0.5~3MPaが好ましい。また、必要に応じて高温槽等で150~300°Cの温度で後硬化を行ってもかまわない。この様な製造方法では、基材付きでプリプレグを作製するため、プリプレグは、面内で厚みが均一で、表面平滑性が高く、低圧成形が可能となり、厚み精度が高く、成形歪の小さい積層板とすることができる。そのため、プリント配線板、および半導体装置の反りや反りばらつきを低減し、歩留り良く製造することができる。図1~2等の積層板は、特に限定されないが、例えば、樹脂付き金属箔を製造する装置及び積層板を製造する装置を用いて製造される。前記樹脂付き金属箔を製造する装置において、金属箔は、例えば長尺のシート品を巻物形態にしたもの等を用い、連続的に巻き出すことにより供給することができる。ワニス状の樹脂組成物は、供給装置により、所定量が連続的に金属箔上に供給される。ここでワニス状の樹脂組成物とは、本発明の樹脂組成物を溶剤に溶解、分散させた塗布液をいう。ワニス状の樹脂組成物の塗工量は、コンマロールと、当該コンマロールのバックアップロールとのクリアランスにより制御することができる。所定量の樹脂が塗工された金属箔は、横搬送型の熱風乾燥装置の内部を移送され、液状の樹脂中に含有される有機溶剤等を実質的に乾燥除去することで、必要に応じて、硬化反応を途中まで進めた樹脂付き金属箔とすることができる。樹脂付き金属箔は、そのまま巻き取ることもできるがラミネートロールにより絶縁樹脂層が形成された側に保護フィルムを重ね合わせ、当該保護フィルムがラミネートされた樹脂層付き金属箔を巻き取って、巻物形態の樹脂付き金属箔を得ている。この様な製造方法では、溶剤中に溶解、分散させたワニスではなく、樹脂組成物を直接繊維基材へ含浸させることを考慮する必要がある。本発明の樹脂組成物は、平均粒径5~100nmの微粒子を配合することで含浸性を向上させることができる。また、加熱加圧成形時に、積層板内における樹脂組成物のフローを抑え、溶融樹脂の不均一な移動が抑制され、積層板表面のスジ状のムラを防止し、且つ均一な厚みとすることができる。プリント配線板次に、本発明のプリント配線板について説明する。本発明のプリント配線板は、上記のプリプレグ、または積層板を内層回路基板に用いてなる。また、本発明のプリント配線板は、内層回路上に、上記のプリプレグ、および/または樹脂シートを絶縁層に用いて製造することができる。また、本発明のプリント配線板は、上記の樹脂組成物を絶縁層に用いることにより製造される。本発明においてプリント配線板とは、絶縁層の上に金属箔等の導電体で回路を形成したものであり、片面プリント配線板一層板、両面プリント配線板二層板、及び多層プリント配線板多層板のいずれであってもよい。多層プリント配線板とは、メッキスルーホール法やビルドアップ法等により3層以上に重ねたプリント配線板であり、内層回路基板に絶縁層を重ね合わせて加熱加圧成形することによって得ることができる。前記内層回路基板としては、例えば、本発明の金属箔を有する積層板の金属層に、エッチング等により所定の導体回路を形成し、導体回路部分を黒化処理したものを好適に用いることができる。前記絶縁層としては、本発明のプリプレグ、又は本発明の樹脂組成物からなる樹脂フィルムを用いることができる。尚、前記絶縁層として、前記プリプレグ又は前記樹脂組成物からなる樹脂フィルムを用いる場合は、前記内層回路基板は本発明の積層板からなるものでなくてもよい。以下、本発明のプリント配線板の代表例として、本発明の積層板を内層回路基板として用い、本発明のプリプレグを絶縁層として用いる場合の多層プリント配線板について説明する。前記積層板の片面又は両面に回路を形成し、内層回路基板を作製する。場合によっては、ドリル加工、レーザー加工によりスルーホールを形成し、メッキ等で両面の電気的接続をとることもできる。この内層回路基板に前記プリプレグを重ね合わせて加熱加圧成形することで絶縁層を形成する。同様にして、エッチング等で形成した導体回路層と絶縁層とを交互に繰り返し成形することにより、多層プリント配線板を得ることができる。具体的には、前記プリプレグと前記内層回路基板とを合わせて、真空加圧式ラミネーター装置などを用いて真空加熱加圧成形させ、その後、熱風乾燥装置等で絶縁層を加熱硬化させる。ここで加熱加圧成形する条件としては、特に限定されないが、一例を挙げると、温度60~160°C、圧力0.2~3MPaで実施することができる。また、加熱硬化させる条件としては、特に限定されないが、一例を挙げると、温度140~240°C、時間30~120分間で実施することができる。尚、次工程においてレーザーを照射し、絶縁層に開口部を形成するが、その前に基材を剥離する必要がある。基材の剥離は、絶縁層を形成後、加熱硬化の前、又は加熱硬化後のいずれに行っても特に問題はない。次に、絶縁層にレーザーを照射して、開孔部を形成する。前記レーザーは、エキシマレーザー、UVレーザー及び炭酸ガスレーザー等が使用できる。レーザー照射後の樹脂残渣等スミアは、過マンガン酸塩、重クロム酸塩等の酸化剤等により除去する処理、すなわちデスミア処理を行うことが好ましい。デスミア処理が不十分で、デスミア耐性が十分に確保されていないと、開孔部に金属メッキ処理を行っても、スミアが原因で上層金属配線と下層金属配線との通電性が十分に確保されなくなるおそれがある。また、平滑な絶縁層の表面を同時に粗化することができ、続く金属メッキにより形成する導電配線回路の密着性を上げることができる。次に、外層回路を形成する。外層回路の形成は、金属メッキにより絶縁樹脂層間の接続を図り、エッチングにより外層回路パターン形成を行う。さらに絶縁層を積層し、前記同様回路形成を行っても良いが、多層プリント配線板では、回路形成後、最外層にソルダーレジストを形成する。ソルダーレジストの形成方法は、特に限定されないが、例えば、ドライフィルムタイプのソルダーレジストを積層ラミネートし、露光、及び現像により形成する方法、又は液状レジストを印刷したものを露光、及び現像により形成する方法によりなされる。尚、得られた多層プリント配線板を半導体装置に用いる場合、半導体素子を実装するため接続用電極部を設ける。接続用電極部は、金メッキ、ニッケルメッキ及び半田メッキ等の金属皮膜で適宜被覆することができる。前記金メッキの代表的な方法の1つとして、ニッケル-パラジウム-金無電解メッキ法がある。この方法では、接続用電極部に、クリーナー等の適宜の方法により前処理を行った後、パラジウム触媒を付与し、その後さらに、無電解ニッケルメッキ処理、無電解パラジウムメッキ処理、及び無電解金メッキ処理を順次行う。ENEPIG法は、前記ニッケル-パラジウム-金無電解メッキ法の無電解金メッキ処理段階において、置換金メッキ処理を行う方法である。下地メッキとしての無電解ニッケルメッキ皮膜と、無電解金メッキ皮膜との間に無電解パラジウムメッキ皮膜を設けることによって、接続用電極部における導体材料の拡散防止性、耐食性が向上する。下地ニッケルメッキ皮膜の拡散防止を図ることができるので、Au-Au接合の信頼性が向上し、また金によるニッケル酸化を防止することができるので、熱負荷の大きい鉛フリー半田接合の信頼性も向上する。ENEPIG法では、通常、無電解パラジウムメッキ処理を行う前に表面処理を行って、メッキ工程での導通不良の発生を防ぐ必要があり、導通不良が甚だしい場合には隣接する端子間でショートを起こす原因となる。一方、本発明のプリント配線板は、表面処理を行わなくても上記のような導通不良がなく、簡単にメッキ処理を行うことができる。半導体装置次に、本発明の半導体装置について説明する。前記で得られたプリント配線板に半田バンプを有する半導体素子を実装し、半田バンブを介して、前記プリント配線板との接続を図る。そして、プリント配線板と半導体素子との間には液状封止樹脂を充填し、半導体装置を形成する。半田バンプは、錫、鉛、銀、銅、ビスマス等からなる合金で構成されることが好ましい。半導体素子とプリント配線板との接続は、フリップチップボンダー等を用いて、基板上の接続用電極部と半導体素子の半田バンプとの位置合わせを行ったあと、IRリフロー装置、熱板、その他加熱装置を用いて半田バンプを融点以上に加熱し、プリント配線板と半田バンプとを溶融接合することにより行う。尚、接続信頼性を良くするため、予めプリント配線板上の接続用電極部に半田ペースト等、比較的融点の低い金属の層を形成しておいてもよい。この接合工程に先んじて、半田バンプ及び/又はプリント配線板上の接続用電極部の表層にフラックスを塗布することで接続信頼性を向上させることもできる。以下、本発明を実施例及び比較例に基づいて詳細に説明するが、本発明はこれに限定されるものではない。以下を参考に修正お願いします。実施例、比較例及び参考例において用いた原材料は以下の通りである。1エポキシ樹脂A/メトキシナフタレンアラルキル型エポキシ樹脂:DIC株式会社HP-5000、エポキシ等量2502エポキシ樹脂B/ビフェニルジメチレン型エポキシ樹脂:日本化薬社製NC-3000H、エポキシ当量2883エポキシ樹脂C/ビスフェノールA型エポキシ樹脂:DIC株式会社、HP850、エポキシ等量1904シアネート樹脂/ノボラック型シアネート樹脂:ロンザジャパン社製プリマセットPT-305CCTBNゴム1:エメラルドパフォーマンスマテリアルズ社製Hypro1300x86CCTBNゴム2:エメラルドパフォーマンスマテリアルズ社製Hypro1300x137ブタジエンゴム:カルボン酸変性ブタジエンゴム:エメラルドパフォーマンスマテリアルズ社製Hypro20008硬化触媒:イミダゾール:四国化成工業株式会社社製キュアゾール1B2PZ9カップリング剤:エポキシシランカップリング剤:モメンティブ社製A-18710無機充填材:シリカ:アドマテックス社製SO-25R、平均粒子径0.5μm実施例1樹脂ワニスの調製Aエポキシ樹脂としてメトキシナフタレンアラルキル型エポキシ樹脂DIC社製、EPICLONHP-500038.9重量部、Bシアネート樹脂としてフェノールノボラック型シアネート樹脂LONZA社製、PrimasetPT-3019.4重量部、Cカルボン酸変性アクリロニトリルブタジエンゴムエメラルドパフォーマンスマテリアルズ社製、Hypro1300x831.4重量部、硬化触媒としてイミダゾール四国化成社製、キュアゾール1B2PZ0.3重量部をジメチルアセトアミドとメチルエチルケトンの混合溶媒で30分攪拌し、溶解させた。さらに、カップリング剤としてエポキシシランカップリング剤日本ユニカー社製、A1870.2重量部とD無機充填材として球状溶融シリカアドマテックス社製、SO-25R、平均粒径0.5μm9.8重量部を添加して、高速攪拌装置を用いて10分攪拌し、固形分60の樹脂ワニスを調製した。2プリプレグの作製前記ワニスをガラス織布厚さ94μm、日東紡績製Eガラス織布、WEA-116に含浸し、180°Cの加熱炉で2分間乾燥して、プリプレグ中の樹脂組成物が固形分基準で約49重量のプリプレグを得た。3積層板の作製前記プリプレグを4枚重ね、その両面に12μmの銅箔三井金属鉱業社製、3EC-VLP箔を重ねて、圧力3MPa、温度220°Cで2時間加熱加圧成形し、絶縁樹脂層の厚み0.4mmの両面に銅箔を有する積層板を得た。4樹脂シートの作成前記で得られた樹脂ワニスを、厚さ25μmのPETポリエチレンテレフタレートフィルムの片面に、コンマコーター装置を用いて乾燥後の絶縁層の厚さが30μmとなるように塗工し、これを160°Cの乾燥装置で3分間乾燥して、樹脂シートを得た。4プリント配線板の製造両面に銅箔を有する前記積層板を用い、ドリル機で開孔しスルーホールを形成後、無電解メッキで上下銅箔間の導通を図った。なお、スルーホール壁間は、スルーホール壁間絶縁信頼性を評価するため、スルーホール壁間0.2mmの部分を有する。両面の銅箔をエッチングすることにより所定の内層回路パターンが両面に形成された回路基板を作成したL導体回路幅μm/S導体回路間幅μm=50/50。次に、内層回路に過酸化水素水と硫酸を主成分とする薬液旭電化工業株製、テックSO-Gをスプレー吹き付けすることにより、粗化処理による凹凸形成を行った。次に内層回路基板の表裏に、前記で得られた樹脂シートの絶縁層面を内側にして重ね合わせ、これを、真空加圧式ラミネーター装置を用いて、温度100°C、圧力1MPaで真空加熱加圧成形し、その後、熱風乾燥装置にて170°Cで60分間加熱硬化を行い、多層プリント配線板を製造した。なお、内層回路基板は、下記の銅張積層板を使用した。絶縁層:ハロゲンフリーFR-4材、厚さ0.4mm導体層:銅箔厚み18μm、L/S=120/180μm、クリアランスホール1mmφ、3mmφ、スリット2mmその後、得られた積層体が有する樹脂シートに、炭酸レーザー装置日立ビアメカニクス株製:LG-2G212を用いてφ60μmの開孔部ブラインドビアホールを形成し、70°Cの膨潤液アトテックジャパン社製、スウェリングディップセキュリガントPに5分間浸漬し、さらに80°Cの過マンガン酸カリウム水溶液アトテックジャパン社製、コンセントレートコンパクトCPに15分浸漬後、中和して粗化処理を行った。次に、脱脂、触媒付与、活性化の工程を経た後、無電解銅メッキ皮膜による約0.5μmの給電層を形成した。この給電層表面に、厚さ25μmの紫外線感光性ドライフィルム旭化成社製、AQ-2558をホットロールラミネーターにより貼り合わせ、最小線幅/線間が20/20μmのパターンが描画されたクロム蒸着マスクトウワプロセス社製を使用して、位置を合わせ、露光装置ウシオ電機社製UX-1100SM-AJN01にて露光、炭酸ソーダ水溶液にて現像し、めっきレジストを形成した。次に、給電層を電極として電解銅めっき奥野製薬社製81-HLを3A/dm2、30分間行って、厚さ約25μmの銅配線を形成した。ここで2段階剥離機を用いて、前記めっきレジストを剥離した。各薬液は、1段階目のアルカリ水溶液層にはモノエタノールアミン溶液三菱ガス化学社製R-100、2段階目の酸化性樹脂エッチング剤には過マンガン酸カリウムと水酸化ナトリウムを主成分とする水溶液日本マクダーミッド社製、マキュダイザー9275、9276、中和には酸性アミン水溶液日本マクダーミッド社製マキュダイザー9279をそれぞれ用いた。そして、給電層を過硫酸アンモニウム水溶液メルテックス株製、AD-485に浸漬処理することで、エッチング除去し、配線間の絶縁を確保した。次に、絶縁層を温度200°C、時間60分で最終硬化させ、最後に回路表面にソルダーレジスト太陽インキ社製、PSR4000/AUS308を形成し、プリント配線板を得た。なお、半導体素子の半田バンプ配列に相当する、前記プリント配線板の接続用電極部にENEPIG処理を施した。ENEPIG処理は、[1]クリーナー処理、[2]ソフトエッチング処理、[3]酸洗処理、[4]プレディップ処理、[5]パラジウム触媒付与、[6]無電解ニッケルメッキ処理、[7]無電解パラジウムメッキ処理、[8]無電解金メッキ処理の工程で行われた。5半導体装置の製造ENEPIG処理を施されたプリント配線板を50mm×50mmの大きさに切断し使用した。半導体素子TEGチップ、サイズ15mm×15mm、厚み0.8mmは、Sn/Pb組成の共晶で形成された半田バンプを有し、半導体素子の回路保護膜はポジ型感光性樹脂住友ベークライト社製、CRC8300で形成されたものを使用した。半導体装置の組み立ては、まず、半田バンプにフラックス材を転写法により均一に塗布し、次にフリップチップボンダー装置を用い、プリント配線板上に加熱圧着により搭載した。次に、IRリフロー炉で半田バンプを溶融接合した後、液状封止樹脂住友ベークライト社製、CRP-4152Sを充填し、液状封止樹脂を硬化させることで半導体装置を得た。尚、液状封止樹脂の効果条件は、温度150°C、120分の条件であった。<実施例2~7、比較例1~5>表2の配合量に従い、実施例1と同様にプリプレグ、積層板、プリント配線板、多層プリント配線板、および半導体装置を得た。前記で得られたプリプレグ、積層板、多層プリント配線板、及び半導体装置について、表1に示す結果を得るために行った評価項目の内容を以下に示す。また、実施例及び比較例の樹脂組成物の配合組成、各物性値、評価結果を表1、及び2に示す。尚、表中において、各配合量は重量部を示す。吸湿半田耐熱実施例、および比較例の積層板を用い、JISC6481に基づいて50mm×50mm角の片面の半分以外の全銅箔をエッチング除去し、プレシッヤークッカー試験機で121°C、2気圧で2時間処理後、288°Cの半田槽に、30秒間浸漬させて、外観変化の以上の有無を目視にて観察した。各符号は以下のとおりである。○:異常が無い場合×:膨れ、または剥がれが発生した場合2吸湿ピール強度上記と同様に実施例、および比較例のプリント配線板製造工程において、めっき銅で導体回路を形成したプリント配線板をプレッシャークッカーで121°C、湿度100の条件下で72時間処理した。その後、そのめっき銅の引き剥がし強度をJISC6481に基づいて測定した。尚、各符号は以下のとおりである。◎:0.7kN/m以上○:0.4kN/m以上、0.7kN/m未満×:0.4kN/m未満3表面粗さRa表面粗さRaは、レーザー加工後の粗化処理を行った後樹脂表面の粗さを測定した。前記実施例、および比較例において、多層プリント配線板の製造工程で行うレーザー加工後、粗化処理を行った後の樹脂表面を、レーザー顕微鏡KEYENCE社製、VK-8510、条件;PITCH0.02μm、RUNmodeカラー超深度にて表面粗さRaを測定した。Raは、10点測定し、10点の平均値とした。4ガラス転移温度Tg前記実施例、及び比較例で得られた厚さ0.4mmの両面銅張積層板を全面エッチングし、6mm×25mmの試験片を作製し、DMA装置TAインスツルメント社製動的粘弾性測定装置DMA983を用いて5°C/分で昇温し、tanδのピーク位置をガラス転移温度とした。評価結果から分かるように実施例1~7では前記1~4の評価において良好な結果が得られた。これは高耐熱性を有するシアネート樹脂と高密着性を有するカルボン酸変性アクリロニトリルブタジエンゴムの効果によるものである。また、アクリロニトリルブタジエンゴムのアクリロニトリル量を制御することにより、樹脂組成物の耐薬性を高くし、デスミア処理後においても表面粗化形状を微細にすることが可能となり、高密度配線に対応可能と考えられる。一方比較例1、4及び5では樹脂組成物の耐薬性が不十分であり、高密着性が得られなかった。また、比較例2、3および4は、耐熱性が劣る結果となった。これは、比較例2、および3は樹脂組成物の架橋密度が低下したため、また比較例4は反対に架橋密度が高すぎることによる吸湿量が増大したため、と推察する。本発明の樹脂組成物、低熱膨張率、高ガラス転移温度であることはもちろん、本発明の樹脂組成物より形成された絶縁層は、絶縁層表面に微細な粗化形状を有し、かつ十分なめっきピール強度を得ることができるため、導体回路幅が、例えば10μm未満のような更なる微細回路形成を必要とする多層プリント配線板に有用に用いることができる。"